Brevet FR2430966A1 — publié le 19800208

La présente invention concerne un revêtement plastique en émulsion à ininflammabilité permanente. On a déjà essayé de rendre incombustibles diverses matières plastiques au moyen d'oxyde d'antimoine agissant en tant qu'ignifugeant. Toutefois on a remarqué que l'action ignifugeante de l'oxyde d'antimoine dans la composition plastique n'est efficace qu'en présence de molécules contenant du chlore. En effet on pense que 1' oxychlorure d'antimoine qui se forme à haute température, en présence de composés organiques chlorés, par action de l'oxyde d'antimoine sur l'oxyde chlorhydrique dégagé,a un fort pouvoir dtex- tinction des flammes. Dans cet ordre d'idée on a déjà pensé à réaliser des compo sitions résistant à la flamme à base de chlorure de polyvinyle contenant de l'oxyde d'antimoine, ce mélange étant plus particulièrement utilisé pour l'iso- lement de conducteurs électriques. Pour Xlignfugation des matières thermoplastiques on a éga lement envisagé d'utiliser une composition ignifugeante comportant, outre l'oxyde d'antimoine, une matière organique fortement chlorée telle qu'une paraffine chlorée. Egalement, pour l'ignifugation de textiles on a pensé à utiliser de l'oxyde d'antimoine associé à du chlorure de polyvinyle surchloré dissous dans un solvant et mis en émulsion aqueuse. Si les diverses solutions, précitées connues antérieurement ont donné, dans une certaine mesure,satisfaction en ce qui concerne le pouvoir ignifugeant instantané, il n'en a pas ete de même dans le temps et les procédés utilisés antérieurement n'ont pas permis d'obtenir des compositions qui, utilisées en tant que revêtement plastique, permettent une conservation des propriétés d'ininflammabilité pendant une longue période de temps, pouvant atteindre et dépasser dix ans par exemple. La présente invention vise essentiellement à remédier à cet -ínconvénient en procurant un revêtement présentant toute garantie de conservation dans le temps de ses propriétés d'ininflammabilité. A cet effet ce revêtement plastique en émulsion à in inflammabilité permanente, est caractérisé en ce qu'il comporte, en combinai son, un liant constitué par une résine pouvant etre en elle-même inflammable, des adjuvants, des charges, de l'oxyde d'antimoine et du chlorure de poly vinyle surchloré en poudre. Le pourcentage de chlorure de polyvinyle surchloré en pou dre et celui d'oxyde d'antimoine sont variables suivant l'inflammabilité de la résine constituant le liant. Cette résine peut être du type acrylique, vinylique, acrylo-vinylique, styrène-acrylique, etc.... en émulsion. Le revêtement suivant l'invention présente un intérêt tout particulier dans le cas d'une utilisation comme revêtement extérieur sur la surface d'une paroi d'un bâtiment. La permanence de sa caractéristique d'ininflammabilité est principalement due au fait que chaque particule de chlorure de polyvinyle surchloré est enrobée par la résine constituant le liant et est donc protégée de l'action néfaste des rayons ultra-violets et de l'humidité. Si on applique le revêtement suivant l'invention sur un support isolant ou inflammable, par exemple une plaque de polystyrène expansé, il assure l'ininflammabilité du support ainsi revêtu qui peut être classé M1 (test d'ininflammabilité). Par exemple si on applique sur une plaque de polystyrène une couche de revêtement plastique suivant l'invention et si on essaie de brûler le polystyrène ainsi revêtu au moyen de la flamme d'un chalumeau, on constate qu'il ne se produit aucune inflammation du polystyrène, mais simplement une fusion de ce dernier, fusion donnant lieu à un trou allant en s'agrandissant. En effet la flamme qui devrait résulter de la combustion du polystyrène, est éteinte immédiatement par suite de la production importante d'acide chlorydrique et d'oxychlorure d'antimoine. De la mème façon, si on applique le revêtement suivant l'invention sur une mousse polyuréthane ignifugée, on ne constate aucune eombustion lorsque l'on dirige sur la couche de mousse ainsi revêtue la flamme d'un chalumeau. La conservation de la caractéristique d'ininflammabilité dans le temps est remarquable. A cet égard on a effectué des essais sur des éprouvettes en polystyrène portant un revêtement suivant l'invention d'une épaisseur de 2 à 3 mm . On a fait passer ces éprouvettes dans un appareil de vieillissement artificiel du type "Climatron" en les soumettant à 150 cycles de vieillissement accéléré du type "Véritas" ce qui correspond à un vieillissement réel de 10 ans. A la sortie de l'appareil, après cette période de vieillissement artificiel, on ne constate aucune detérioration de l'éprouvette, aucune variation de couleur et une impossibilité totale de l'enflammer lorsqu'on la soumet à la flamme d'un chalumeau. On donnera ci-dessous, à titre d'exemple non limitatif ; une composition du revêtement plastique assurant une ininflammabilité permanente. Chlorure de polyvinyle surchloré 15% en poids. Oxyde d'antimoine 5% en poids. Carbonate de calcium (charge ) 42% en poids Résine + Adjuvants 38% en poids, se décomposant en résine proprement dite 11,5%, eau 11,5% adjuvants 15%. Naturellement les pourcentages de chlorure de polyvinyle surchloré et d'oxyde d'antimoine sont variables suivant le liant utilisé. En première approximation le pourcentage de chlorure de polyvinyle surchloré est voisin du pourcentage de résine et celui de l'oxyde d'antimoine est voisin du tiers de celui du chlorure de polyvinyle surchloré. Le revetement plastique suivant l'invention offre llavan- tage qu'il ne présente pas de cloques, qu'il assure un bon accrochage sur son support, qu'il ne présente pas de microfissurations, ni de jaunissement après une longue période d'utilisation. REVENDICATIONS 10 - Revêtement plastique en émulsion à ininflammabilité permanente caractérisé en ce qu'il comporte, en combinaison, un liant constitué par une résine pouvant être en elle-mEme inflammable, des adjuvants, des charges, de l'oxyde d'antimoine et du chlorure de polyvinyle surchloré en poudre. 20 - Revêtement plastique suivant la revendication 1 caractérisé en ce que le pourcentage de chlorure de polyvinyle surchloré est voisin du pourcentage de résine. 3 - Revêtement plastique suivant l'une quelconque des revendication 1 et 2 caractérisé en ce que le pourcentage de l'oxyde d'antimoine est voisin du tiers de celui du chlorure de polyvinyle surchloré. 40 - Revêtement plastique suivant la revendication 1 caractérisé en ce que sa composition est, par exemple: Chlorure de polyvinyle surchloré 15% en poids Oxyde d'antimoine 5% en poids Carbonate de calcium (charge) 42% en poids. Résine + Adjuvants 38Z en poids, se décomposant en résine proprement dite 11,5%, eau 11,5% adjuvants 15%.